(57)【特許請求の範囲】
【請求項１】
金属導体上に直接又は間接に内層が設けられ、前記内層を覆うように直接最外層が設けられた少なくとも２層からなるノンハロゲン系難燃性多層絶縁電線であって、前記内層及び最外層のうち、少なくとも内層が電子線架橋されてなり、
前記内層および前記最外層が、下記組成：
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部及び（Ｃ１）シリコーンガム０〜６質量部を有する難燃性樹脂組成物（Ｘ１）を用いて押出被覆され、
前記内層と前記最外層を構成する難燃性樹脂組成物の少なくともいずれか一方が、シリコーンガムを、前記樹脂成分（Ａ１）１００質量部に対し、１〜６質量部含有することを特徴とするノンハロゲン系難燃性多層絶縁電線。
【請求項２】
前記（ａ１１）成分のうち、エチレン−酢酸ビニル共重合体、エチレン−アクリル酸エステル共重合体及びエチレン−（メタ）アクリル酸共重合体からなる群から選ばれたエチレン系共重合体が、少なくとも前記樹脂成分（Ａ１）の３０質量％以上であることを特徴とする請求項１記載のノンハロゲン系難燃性多層絶縁電線。
【請求項３】
前記シリコーンガムが、前記内層を構成する難燃性樹脂組成物中の樹脂成分１００質量部に対して、１〜６質量部含有し、前記最外層を構成する難燃性樹脂組成物中の樹脂成分１００質量部に対して、１〜６質量部含有する請求項１又は２記載のノンハロゲン系難燃性多層絶縁電線。
【請求項４】
前記電子線照射により架橋されている層以外の層が、
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部、（Ｃ１）シリコーンガム１〜６質量部、（Ｄ１）有機パーオキサイド０．０１〜０．６質量部、（Ｅ）架橋助剤として（Ｅ１）（メタ）アクリレート系架橋助剤及び（Ｅ２）アリル系架橋助剤のうち少なくとも１種０．０３〜１．８質量部を含む樹脂混合物を溶融混練して架橋された層であることを特徴とする請求項１〜３のいずれか１項記載のノンハロゲン系難燃性多層絶縁電線。
【請求項５】
前記電子線照射により架橋されている層の照射量が１〜３０Ｍｒａｄであることを特徴とする請求項１〜４のいずれか１項記載のノンハロゲン系難燃性多層絶縁電線。
【発明の詳細な説明】
【技術分野】
【０００１】
本発明は、機械特性及び耐熱性に優れるとともに、内層と該内層に接する最外層との剥離性に優れたノンハロゲン系難燃性多層絶縁電線に関する。
【背景技術】
【０００２】
電気・電子機器の内部および外部配線に使用される絶縁電線やケーブルには、耐熱性および機械特性（例えば、引張特性、耐摩耗性）のほか、高い難燃性が要求される。
難燃性を満足するために、ポリ塩化ビニル（ＰＶＣ）コンパウンドや、分子中に臭素原子や塩素原子を含有するハロゲン系難燃剤を配合したポリオレフィンコンパウンドに代わり、ハロゲンを含有しない難燃剤（ノンハロゲン系難燃剤）が配合された樹脂組成物が提案されている。例えばエチレン−１−ブテン共重合体、エチレン−プロピレン共重合体、エチレン−酢酸ビニル共重合体などのエチレン系共重合体に、難燃剤として水酸化アルミニウムや水酸化マグネシウムなどの金属水和物が多量に配合された難燃性樹脂組成物が提案されている。
【０００３】
一方、電気・電子機器の配線材に求められる難燃性、耐熱性、機械特性（例えば引張特性、耐摩耗性）などの規格は、ＵＬ、ＪＩＳなどで要求水準に応じて定められている。例えば、ＵＬ１５８１（電線、ケーブルおよびフレキシブルコードのための関連規格（Ｒｅｆｅｒｅｎｃｅ  Ｓｔａｎｄａｒｄ  ｆｏｒ  Ｅｌｅｃｔｒｉｃａｌ  Ｗｉｒｅｓ，Ｃａｂｌｅｓ  ａｎｄ  Ｆｌｅｘｉｂｌｅ  Ｃｏｒｄｓ））や、ＪＩＳ  Ｃ  ３００５（ゴム・プラスチック絶縁電線試験方法）では、難燃性、耐熱性、および機械特性について定められている。
また、電気・電子機器の配線材には、内層を機械的な外傷から保護するために、最外層に被覆層を形成した多層絶縁電線が必要とされる場合がある。この多層絶縁電線では、電線製造工程において、内層に絶縁性に劣る局所部分が生じてしまっても、内層を最外層部によって保護することにより、長期にわたり高い耐圧特性を維持することが可能となる。
電気・電子機器の配線材では、圧着端子により絶縁電線の金属導体と金属製の端子が接続される。この方法では、最外層を内層から剥離し、内層を露出させた状態で、中空の金属製の圧着端子を、内層の外周を覆うように差込み、その外側から圧着端子を固定し、絶縁電線の金属導体と金属製の端子を直接接続させる。この方法によって、電荷を逃がすことなく、効率良く電気エネルギーを伝えることができる。圧着端子の中空部分の大きさは配線材の直径により定まっており、最外層が内層からきれいに剥すことができないと、圧着端子をうまく差し込むことができない。
またノイズフィルターに使用される配線材でも、最外層を内層からきれいに剥すことが必要とされている。
しかし上記のエチレン系共重合体に金属水和物を充填した難燃性樹脂組成物を用いて導体に２層以上被覆した多層絶縁電線では、層間の密着性が高く、最外層を内層からうまく剥離することが困難である場合が多い。
【０００４】
多層絶縁電線としては、内層にノンハロゲン難燃性樹脂組成物を用い、外層にシリコーン化合物とパラフィンワックスを添加したノンハロゲン難燃性樹脂組成物からなるものが提案されている（例えば、特許文献１参照）。この多層絶縁電線は、内層から外層をきれいに剥離するという点では十分とはいえず、ＵＬ３７３７で定められた耐熱性に合格することはできない。
また、内層の引張弾性率が特定の値以上のポリオレフィン系熱可塑性樹脂で形成され、外層がエチレン系重合体と金属水酸化物とからなる難燃性樹脂組成物で形成された絶縁電線が提案されている（例えば、特許文献２参照）。この絶縁電線も、内層から外層をきれいに剥離することができない。
【先行技術文献】
【特許文献】
【０００５】
【特許文献１】特開２００２−２７００４８号公報
【特許文献２】特開２００４−３３５２６３号公報
【発明の概要】
【発明が解決しようとする課題】
【０００６】
本発明は、上記の問題点を解決し、耐熱性および機械特性に優れるとともに、最外層を内層からきれいに剥離することができ、かつ難燃性を維持できるノンハロゲン系難燃性多層絶縁電線を提供することを課題とする。
【課題を解決するための手段】
【０００７】
本発明者は、上記課題について鋭意検討した結果、金属導体上に直接又は間接に内層が設けられ、前記内層を覆うように最外層が設けられた少なくとも２層からなるノンハロゲン系難燃性多層絶縁電線であって、前記内層及び最外層のうち、内層が架橋されてなり、前記内層と前記最外層の一方が、エチレン−酢酸ビニル共重合体、エチレン−アクリル酸エステル共重合体、エチレン−（メタ）アクリル酸共重合体の中から少なくとも１種以上が選ばれたエチレン系共重合体、及びポリプロピレン樹脂を含有する樹脂成分に対し金属水和物を含む難燃性樹脂組成物を用いて押出被覆され、内層と最外層の他方が、エチレン−α−オレフィン共重合体を必須成分として含むエチレン系共重合体と、ポリプロピレン樹脂を含有する樹脂成分に対し金属水和物を含む難燃性樹脂組成物を用いて押出被覆され、内層と最外層の少なくともいずれか一方にシリコーンガムを含有するノンハロゲン系難燃性多層絶縁電線が上記課題を解決することを見出した。本発明はこの知見に基づきなされたものである。
【０００８】
すなわち本発明は、
＜１＞金属導体上に直接又は間接に内層が設けられ、前記内層を覆うように直接最外層が設けられた少なくとも２層からなるノンハロゲン系難燃性多層絶縁電線であって、前記内層及び最外層のうち、少なくとも内層が電子線架橋されてなり、
前記内層および前記最外層が、下記組成：
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部及び（Ｃ１）シリコーンガム０〜６質量部を有する難燃性樹脂組成物（Ｘ１）を用いて押出被覆され、
前記内層と前記最外層を構成する難燃性樹脂組成物の少なくともいずれか一方が、シリコーンガムを、前記樹脂成分（Ａ１）１００質量部に対し、１〜６質量部含有することを特徴とするノンハロゲン系難燃性多層絶縁電線、
＜２＞前記（ａ１１）成分のうち、エチレン−酢酸ビニル共重合体、エチレン−アクリル酸エステル共重合体及びエチレン−（メタ）アクリル酸共重合体からなる群から選ばれたエチレン系共重合体が、少なくとも前記樹脂成分（Ａ１）の３０質量％以上であることを特徴とする＜１＞記載のノンハロゲン系難燃性多層絶縁電線、
＜３＞前記シリコーンガムが、前記内層を構成する難燃性樹脂組成物中の樹脂成分１００質量部に対して、１〜６質量部含有し、前記最外層を構成する難燃性樹脂組成物中の樹脂成分１００質量部に対して、１〜６質量部含有する＜１＞又は＜２＞記載のノンハロゲン系難燃性多層絶縁電線、
＜４＞前記電子線照射により架橋されている層以外の層が、
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部、（Ｃ１）シリコーンガム１〜６質量部、（Ｄ１）有機パーオキサイド０．０１〜０．６質量部、（Ｅ）架橋助剤として（Ｅ１）（メタ）アクリレート系架橋助剤及び（Ｅ２）アリル系架橋助剤のうち少なくとも１種０．０３〜１．８質量部を含む樹脂混合物を溶融混練して架橋された層であることを特徴とする＜１＞〜＜３＞のいずれか１項記載のノンハロゲン系難燃性多層絶縁電線、及び
＜５＞前記電子線照射により架橋されている層の照射量が１〜３０Ｍｒａｄであることを特徴とする＜１＞〜＜４＞のいずれか１項記載のノンハロゲン系難燃性多層絶縁電線、
を提供するものである。
【発明の効果】
【０００９】
本発明のノンハロゲン系難燃性多層電線は、耐熱性および機械特性に優れるとともに、最外層を内層からきれいに剥離することができ、かつ難燃性を維持することができる。
【図面の簡単な説明】
【００１０】
【図１】図１は、本発明のノンハロゲン系難燃性多層絶縁電線の一実施形態を模式的に示す断面図である。
【図２】図２は、本発明のノンハロゲン系難燃性多層絶縁電線の別の実施形態を模式的に示す断面図である。
【発明を実施するための形態】
【００１１】
本発明のノンハロゲン系難燃性多層電線について、図面を参照しながら説明する。図１に示すように、本発明のノンハロゲン系難燃性多層絶縁電線２０の一実施形態は、金属導体１上に内層２が設けられ、該内層２を覆うように直接最外層３が設けられている。金属導体１としては、軟銅線、銅合金線、アルミニウム線、好ましくは、軟銅線、銅合金線  を使用することができる。内層２と最外層３は、後述するように、難燃性樹脂組成物（Ｘ１）を用いて押出被覆され、少なくとも内層２は電子線架橋されている。
また、図２に示すように、本発明のノンハロゲン系難燃性多層絶縁電線は、金属導体１上に他の層４を介して、内層２が押出被覆され、少なくとも内層２は電子線架橋されている。該内層２を覆うように直接最外層３が設けられていてもよい。内層２と最外層３を構成する難燃性樹脂組成物としては、前記図１に示す、第一の形態のノンハロゲン系難燃性多層絶縁電線と同様のものを使用することができる。図１に示す一実施形態のノンハロゲン系難燃性多層絶縁電線においても、図２に示す別の実施形態のノンハロゲン系難燃性多層絶縁電線においても、内層２と最外層３をうまく剥離することができる。
【００１２】
本発明のノンハロゲン系難燃性多層絶縁電線は、
金属導体上に直接又は間接に内層が設けられ、前記内層を覆うように直接最外層が設けられた少なくとも２層からなるノンハロゲン系難燃性多層絶縁電線であって、前記内層及び最外層のうち、少なくとも内層が電子線架橋されてなり、
前記内層および前記最外層が、下記組成：
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部及び（Ｃ１）シリコーンガム０〜６質量部を有する難燃性樹脂組成物（Ｘ１）を用いて押出被覆され、
前記内層と前記最外層を構成する難燃性樹脂組成物の少なくともいずれか一方がシリコーンガムを含有する。
【００１３】
１．難燃性樹脂組成物（Ｘ１）
本発明のノンハロゲン系難燃性多層絶縁電線の内層および最外層に用いられる難燃性樹脂組成物（Ｘ１）は、(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部及び（Ｃ１）シリコーンガム０〜６質量部を有する。
【００１４】
（ａ１１）エチレン系共重合体
（ａ１１）成分のエチレン系共重合体としては、エチレン−α−オレフィン共重合体、エチレン−酢酸ビニル共重合体、エチレン−（メタ）アクリル酸エステル共重合体、エチレン−（メタ）アクリル酸共重合体などを単独で、又は適宜混合したものを使用することができる。
（ａ１１）成分のエチレン系共重合体は、難燃性樹脂組成物（Ｘ１）中、３０〜９５質量％、好ましくは５０〜７０質量％である。ここで、（ａ１１）成分のエチレン系共重合体のうち、エチレン−酢酸ビニル共重合体、エチレン−（メタ）アクリル酸エステル共重合体、エチレン−（メタ）アクリル酸共重合体は、樹脂成分（Ａ１）の３０質量％以上であることが好ましい。この範囲内とすることにより、金属水和物を十分配合することができ、難燃性を確保することができると同時に柔軟性の低下を抑制することができる。
【００１５】
本発明の（ａ１１）エチレン系共重合体としては、エチレン−酢酸ビニル共重合体及び／又はエチレン−（メタ）アクリル酸エステル共重合体を好ましく使用することができる。エチレン−酢酸ビニル共重合体及び／又はエチレン−（メタ）アクリル酸エステル共重合体を用いることにより、多層電線としての柔軟性や難燃特性の向上の効果を得ることができるため、好ましい。エチレン−（メタ）アクリル酸エステル共重合体としては、例えば、エチレン−アクリル酸メチル共重合体、エチレン−アクリル酸エチル共重合体、エチレン−メタクリル酸メチル共重合体、エチレン−メタクリル酸エチル共重合体などを挙げることができる。エチレン−酢酸ビニル共重合体としては、例えば、エバフレックス（商品名、三井デュポンポリケミカル（株）製）、レバプレン（商品名、バイエル社製）を挙げることができる。またエチレン−メタクリル酸共重合体としては、例えば、ニュクレル（商品名、三井デュポンポリケミカル（株）製）などを挙げることができる。さらにエチレン−アクリル酸エチル共重合体としては、例えば、エバルロイ（商品名、三井デュポンポリケミカル（株）製）などを挙げることができる。
【００１６】
エチレン−酢酸ビニル共重合体としては、酢酸ビニル含有量が１７〜８０質量％のものを使用することが好ましい。酢酸ビニル含有量の異なる樹脂を二種以上組み合わせてもよい。この範囲内の酢酸ビニル含有量のエチレン−酢酸ビニル共重合体を用いることにより、ノンハロゲン系難燃剤を配合しても機械特性を損なうことなく、難燃性を確保することができる。（ａ１１）エチレン系共重合体中の酢酸ビニル含有量は、好ましくは、２０〜８０量％、さらに好ましくは３３〜８０質量％である。
エチレン‐酢酸ビニル共重合体の配合量は、（ａ１１）エチレン系共重合体中、８０〜１００質量％とすることが好ましい。この範囲内とすることにより、金属水和物を十分配合することができ、難燃性を確保することができると同時に、十分な柔軟性を得ることができる。
【００１７】
（ａ１２）ポリプロピレン樹脂
（ａ１２）ポリプロピレン樹脂としては、プロピレン単独重合体（ホモポリプロピレン樹脂）や、エチレン−プロピレンランダム共重合体、エチレン−プロピレンブロック共重合体などを使用することができる。成分として、エチレン−プロピレンブロック共重合体を使用することにより、耐熱性、加熱変形特性を向上させることができる。ここでエチレン−プロピレンランダム共重合体はエチレン成分の含有量が１〜５質量％程度のものをいい、エチレン成分がプロピレン鎖中にランダムに取り込まれているものをいう。またエチレン−プロピレンブロック共重合体はエチレン成分の含有量が５〜１５質量％程度のものをいい、エチレン成分とプロピレン成分が独立した成分として存在するものをいう。
【００１８】
（ａ１２）ポリプロピレン樹脂のＭＦＲ（ＡＳＴＭ‐Ｄ‐１２３８）は、好ましくは０．１〜６０ｇ／１０分、より好ましくは０．１〜２５ｇ／１０分、さらに好ましくは０．３〜１５ｇ／１０分である。ポリプロピレン樹脂を配合することにより、耐熱性を向上させることができる。ＵＬ１５８１で規定されている１２１℃で１時間後の加熱変形特性を満足することができる。ポリプロピレン樹脂の含有量は樹脂成分（Ｘ１）中、５〜２０質量％であり、好ましくは、７〜２０質量％、さらに好ましくは、１０〜２０質量％である。ポリプロピレン樹脂の含有量が少なすぎると耐熱性、特に加熱変形特性が低下し、多すぎると成形体の柔軟性が低下する。
【００１９】
（Ｂ１）金属水和物
難燃性樹脂組成物（Ｘ１）は、前記（ａ１１）エチレン系共重合体及び（ａ１２）ポリプロピレン樹脂を含有する樹脂成分（Ａ１）１００質量部に対し、（Ｂ１）金属水和物１２０〜３００質量部、さらに好ましくは１５０〜２２０質量部を含有する。金属水和物の含有量をこの範囲内とすることにより、難燃性と機械特性を満足することができる。
使用できる金属水和物としては、水酸化マグネシウム、水酸化アルミニウム、水酸化カルシウム、水酸化バリウムを挙げることができる。その中でも水酸化マグネシウム、水酸化アルミニウムが好ましい。その中でも水酸化マグネシウムは熱分解温度が高いため、本発明の難燃性樹脂組成物に配合した際に押出成形が容易である。また、水酸化マグネシウムを使用すると、難燃性に優れた樹脂組成物を得ることができ、特に好ましい。
水酸化マグネシウムは、無処理のままでも、表面処理を施されていてもよい。表面処理の例としては、脂肪酸処理、リン酸処理、チタネート処理、シランカップリング剤による処理などが挙げられる。樹脂成分との相互作用の点から、本発明においては、無処理のものか、シランカップリング剤により表面処理したものを使用するのが好ましい。
さらに、本発明においては、無処理の水酸化マグネシウムや、表面処理を行った水酸化マグネシウムをそれぞれ単独で使用するのは勿論、両者を併用してもよい。さらに、異なる表面処理を行った水酸化マグネシウムを併用することも可能である。この際、シラン表面処理水酸化マグネシウムを少なくとも５０質量％に設定することが好ましい。
【００２０】
本発明におけるシランカップリング剤は末端にビニル基、メタクリロキシ基、グリシジル基、アミノ基を有するものが好ましい。具体的にはたとえば、ビニルトリメトキシシラン、ビニルトリエトキシシラン、グリシドキシプロピルトリメトキシシラン、グリシドキシプロピルトリエトキシシラン、グリシドキシプロピルメチルジメトキシシラン、メタクリロキシプロピルトリメトキシシラン、メタクリロキシプロピルトリエトキシシラン、メタクリロキシプロピルメチルジメトキシシラン、メルカプトプロピルトリメトキシシラン、メルカプトプロピルトリエトキシシラン、アミノプロピルトリエトキシシラン、アミノプロピルトリメトキシシラン、Ｎ−（β−アミノエチル）−γ―アミノプロピルトリプロピルメチルジメトキシシラン、Ｎ−（β−アミノエチル）−γ―アミノプロピルトリプロピルトリメトキシシラン等が挙げられる。中でもビニルトリメトキシシラン、ビニルトリエトキシシラン、メタクリロキシプロピルトリエトキシシラン、メタクリロキシプロピルメチルジメトキシシラン等が好ましい。
【００２１】
水酸化マグネシウムをシランカップリング剤で表面処理をする場合には、いずれか１種のシランカップリング剤のみでも、２種以上を併用してもよい。
シランカップリング剤による表面処理の方法としては、通常使用される方法で処理を行うことが可能であるが、たとえば、表面処理をしていない水酸化マグネシウムをあらかじめドライブレンドしたり、湿式処理を行ったり、混練時にシランカップリング剤をブレンドすることなどにより得ることが可能である。使用するシランカップリング剤の含有量は、表面処理をするのに十分な量が適宜加えられるが、具体的には水酸化マグネシウムに対し０．１〜２．５質量％、好ましくは０．２〜１．８質量％、さらに好ましくは０．３〜１．０質量％である。
すでにシランカップリング剤により表面処理が施された水酸化マグネシウムを入手することも可能である。シランカップリング剤で表面処理された水酸化マグネシウムとしては、具体的には、キスマ５Ｌ、キスマ５Ｎ、キスマ５Ｐ（いずれも商品名、協和化学（株）製）や、マグシーズＳ４（商品名、神島化学（株）製）などがあげられる。
また、無処理の水酸化マグネシウムとしては、たとえばキスマ５（商品名、協和化学（株）製）、マグニフィンＨ５（商品名、アルベマール（株）製）などがあげられる。
【００２２】
難燃性樹脂組成物（Ｘ１）では、金属水和物の含有量は、樹脂成分（Ａ１）１００質量部に対し１２０〜３００質量部であり、好ましくは１５０〜２２０質量部、さらに好ましくは１８０〜２１０質量部である。金属水和物の配合量が少なすぎると、難燃性に問題が生じ、多すぎると機械的特性が低下する。
その他難燃性を向上させるために難燃助剤として、メラミンシアヌレート化合物を、０〜８０質量部、好ましくは１０〜５０質量部、更に好ましくは１５〜４５質量部加えることもできる。メラミンシアヌレート化合物は、粒径が細かい物が好ましい。本発明で用いるメラミンシアヌレート化合物の平均粒径は好ましくは１０μｍ以下、より好ましくは７μｍ以下、さらに好ましくは５μｍ以下である。ここで平均粒径とは、レーザー回折法による粒度分布測定によって得られた値をいう。
また、分散性の面から表面処理されたメラミンシアヌレート化合物が好ましく用いられる。本発明で用いることのできるメラミンシアヌレート化合物としては、ＭＣ６０００（商品名、日産化学（株）製）、メラプアＭＦ１５（商品名、（株）チバ製）、スタビエースＭＣ１５（商品名、堺化学製）などがある。
そのほかに使用できるノンハロゲン系難燃助剤として、スズ酸亜鉛、ホウ酸亜鉛、膨張性黒鉛、炭酸カルシウムなどを使用することができる。
【００２３】
（Ｃ１）シリコーンガム
（Ｃ１）シリコーンガムは、内層と前記最外層を構成する難燃性樹脂組成物の少なくともいずれか一方に含有する。シリコーンガムの配合量は、前記（ａ１１）エチレン系共重合体及び（ａ１２）ポリプロピレン樹脂を含有する樹脂成分（Ａ１）１００質量部に対し、０〜６質量部、さらに好ましくは１〜６質量部である。内層と最外層を構成する難燃性樹脂組成物の少なくともいずれか一方に所定量のシリコーンガムを含有させることにより、内層と最外層との密着性を低下させることなく、シリコーンガムが内層と最外層の界面にブリードしやすくなり、内層と最外層との剥離を問題なく行うことができる。ここで、高分子量のシリコーンガムを使用することによって、構成素材と架橋し、長期に渡って界面の状態を維持することが出来る。高分子量シリコーンガムとしては、例えば、「ＣＦ−９１５０」（商品名、東レ・ダウコーニングシリコーン（株）製）を使用することができる。
シリコーンガムの中でも、重量平均分子量が１０万以上のものが好ましい。更に好ましくは、１０〜８０万である。また、２５℃における動粘度は１万ｃＳｔ以上のものが好ましい。
ここで、重量平均分子量は、下記条件のＧＰＣ（ゲル−パーミエーション  クロマトグラフ）で測定することができる。
ＧＰＣ装置：ＨＬＣ−８１２０ＧＰＣ（商品名、東ソー社製）
カラム：ＴＳＫ  ｇｅｌ  ＳｕｐｅｒＨＭ−Ｈ／４０００／Ｈ３０００／Ｈ２０００（商品名、東ソー社製）
流量：０．６ｍｌ／ｍｉｎ
濃度：０．３質量％
注入量：２０μｌ
カラム温度：４０℃
また、動粘度は、２５℃で回転粘度計により粘度を測定し、その後、動粘度に換算した値である。
【００２４】
（その他の成分）
（１）不飽和カルボン酸で変性されたポリオレフィン樹脂
難燃性樹脂組成物（Ｘ１）には、樹脂成分として、不飽和カルボン酸で変性されたポリオレフィン樹脂を配合することができる。不飽和カルボン酸による変性量は、ポリオレフィン樹脂に対し、０．５〜１５質量％のものを好ましく使用することができる。ここでポリオレフィン樹脂としては、ポリエチレン、ポリプロピレン、ポリブテン、ポリメチルペンテンなどを使用することができる。
不飽和カルボン酸としては、例えば、アクリル酸、メタクリル酸、マレイン酸、イタコン酸、フマル酸、無水マレイン酸、無水イタコン酸、無水フマル酸などを使用することができる。ポリオレフィン樹脂の変性は、例えば、ポリオレフィン樹脂と不飽和カルボン酸を有機パーオキサイドの存在下で、加熱・混練することにより行うことができる。不飽和カルボン酸で変性したポリオレフィン樹脂としては、例えば、「アドテックス」（商品名、日本ポリエチレン（株）製）、「アドマー」（商品名、三井化学（株）製）、「モディック」（商品名、三菱化学（株）製）、「ポリボンド」（商品名、クロンプトン（株）製）を挙げることができる。
不飽和カルボン酸で変性されたポリオレフィン樹脂を配合することにより、機械的特性、耐磨耗性向上の効果を得ることができる。
本発明において、樹脂成分中における不飽和カルボン酸変性ポリオレフィンを配合する場合には、難燃性樹脂組成物（Ｘ１）の樹脂成分中０〜４０質量％、好ましくは０〜３０質量％とすることができる。
【００２５】
（２）スチレン系共重合体
難燃性樹脂組成物（Ｘ１）には、スチレン系共重合体を配合することができる。スチレン系共重合体としては、ポリスチレンブロックとポリオレフィン構造のエラストマーブロックで構成された、二元又は三元の共重合体を使用することができる。
本発明のスチレン系共重合体のスチレン含有量は、１０〜６５質量％が好ましい。例えば、「セプトン４０７７」（商品名、クラレ（株）製）を挙げることができる。スチレン系共重合体の配合量としては、難燃性樹脂組成物（Ｘ１）の樹脂成分中、０〜４０質量％、好ましくは、０〜３０質量％、更に好ましくは０〜２０質量％である。スチレン系共重合体を配合することにより、伸び特性や柔軟性の向上の効果を得ることができる。
【００２６】
（３）鉱物性オイル
難燃性樹脂組成物（Ｘ１）には、鉱物性オイルを配合することができる。鉱物性オイルとしては、パラフィン系のオイルである「ダイアナプロセスオイルＰＷ」（商品名、出光興産（株）製）が挙げられる。
鉱物性オイルの配合量は、難燃性樹脂組成物（Ｘ１）中の樹脂成分１００質量部に対し、０〜２０質量部、好ましくは、０〜１０質量部である。この添加量が多いほど、樹脂成分が流動的になり伸び特性、柔軟性が向上するが、強度特性、耐摩耗性、難燃性が低下する。
【００２７】
（４）酸化防止剤及び金属不活性化剤など
難燃性樹脂組成物（Ｘ１）には、一般的に使用されている各種の添加剤、例えば、酸化防止剤、金属不活性剤、難燃（助）剤、充填剤、滑剤などを本発明の目的を損なわない範囲で適宜、配合することができる。
酸化防止剤としては、４，４’−ジオクチル・ジフェニルアミン、Ｎ，Ｎ’−ジフェニル−ｐ−フェニレンジアミン、２，２，４−トリメチル−１，２−ジヒドロキノリンの重合物などのアミン系酸化防止剤、ペンタエリスリチル−テトラキス（３−（３，５−ジ−ｔ−ブチル−４−ヒドロキシフェニル）プロピオネート）、オクタデシル−３−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン等のフェノール系酸化防止剤、ビス（２−メチル−４−（３−ｎ−アルキルチオプロピオニルオキシ）−５−ｔ−ブチルフェニル）スルフィド、２−メルカプトベンゾイミダゾールおよびその亜鉛塩、ペンタエリスリトール−テトラキス（３−ラウリル−チオプロピオネート）などのイオウ系酸化防止剤などが挙げられる。
金属不活性剤としては、Ｎ，Ｎ’−ビス（３−（３，５−ジ−ｔ−ブチル−４−ヒドロキシフェニル）プロピオニル）ヒドラジン、３−（Ｎ−サリチロイル）アミノ−１，２，４−トリアゾール、２，２’−オキサミドビス−（エチル３−（３，５−ジ−ｔ−ブチル−４−ヒドロキシフェニル）プロピオネート）などがあげられる。
【００２８】
本発明のノンハロゲン系難燃性多層絶縁電線は、金属導体上に、例えば、直接又は間接に難燃性樹脂組成物を押出被覆して内層を形成し、その後、該内層を覆うように直接、難燃性樹脂組成物を押出被覆して最外層を形成する。前記内層及び最外層のうち内層は少なくとも電子線架橋されている。これにより、最外層を被覆する際に、押出・成形温度で内層の被覆材料が溶けず、最外層の材料と融着しないため、内層と最外層をきれいに剥離することができる。内層と最外層との剥離性（以下、ストリップ加工性ともいう）を良好なものとするために、内層と最外層をともに架橋することが好ましい。これにより、耐熱性を向上させることができる。電子線照射の照射量は１〜３０Ｍｒａｄとすることが好ましい。照射量が少なすぎると内層を最外層の剥離性に問題が生じることがあり、照射量が多すぎると、十分な伸び特性を得られなかったり、多層絶縁電線に曲げ応力を加えて使用する場合に内層と最外層との間に剥離が生じて、電気絶縁性に問題が生じることがある。
【００２９】
電子線照射により架橋されている層として、以下の組成：
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部及び（Ｃ１）シリコーンガム０〜６質量部を有する難燃性樹脂組成物（Ｘ１）とすることができる。また、電子線照射により架橋されている層として、以下の組成：
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部、（Ｃ１）シリコーンガム０〜６質量部、（Ｅ）架橋助剤として（Ｅ１）（メタ）アクリレート系架橋助剤及び（Ｅ２）アリル系架橋助剤のうち少なくとも１種０．０３〜１．８質量部を含む樹脂混合物を溶融混練してなる難燃性樹脂組成物であることが好ましい。架橋助剤を含む組成物を用いることにより、架橋効率を向上させることができ、照射量を低減し、生産効率を向上させることができる。
【００３０】
電子線照射により架橋されている層以外の層は、
(ａ１１）エチレン−α−オレフィン共重合体、エチレン−酢酸ビニル共重合体、エチレン−アクリル酸エステル共重合体及びエチレン−（メタ）アクリル酸共重合体からなる群から選ばれたエチレン系共重合体３０〜９５質量％、（ａ１２）ポリプロピレン樹脂５〜２０質量％を含有する樹脂成分（Ａ１）１００質量部に対し、（Ｂ１）金属水和物１２０〜３００質量部、（Ｃ１）シリコーンガム０〜６質量部、（Ｄ１）有機パーオキサイド０．０１〜０．６質量部、（Ｅ）架橋助剤として（Ｅ１）（メタ）アクリレート系架橋助剤及び（Ｅ２）アリル系架橋助剤のうち少なくとも１種０．０３〜１．８質量部を含む樹脂混合物を溶融混練して架橋された層であることが好ましい。
【００３１】
内層と最外層の厚さに特に制限はないが、例えば、内層の厚さは０．３０〜２．００ｍｍ、外層の厚さは、０．１５〜１．００ｍｍが好ましい。  
【実施例】
【００３２】
（実施例１〜９、比較例１〜９）
表１〜４に示す各成分をバンバリーミキサーで溶融・混練した後、ペレット化して、内層と最外層に使用される難燃性樹脂組成物を得た。次に、４０ｍｍφ押出機（Ｌ／Ｄ＝２５）にて、ダイス温度２００℃、以下フィーダー側へ、Ｃ３＝２００℃、Ｃ２＝１９０℃、Ｃ１＝１７０℃、プレヒーター温度＝７０℃の押出温度条件により、導体（錫めっき処理軟銅線、３４本／０．１８ｍｍφ）の上に、表１〜４に示されている内層樹脂組成物を外径２．８９ｍｍφとなるように押出・被覆した。その後、電子線照射架橋設備にて、照射量：１〜３０Ｍｒａｄ、加速電圧：７５０ｋｅＶで内層に電子線照射架橋を施した。
その後、上記押出機を用いて、ダイス温度２００℃、以下フィーダー側へ、Ｃ３＝２００℃、Ｃ２＝１９０℃、Ｃ１＝１７０℃、プレヒーター温度＝ＯＦＦの押出温度条件により、引き落とし法で、外径３．８ｍｍφとなるように、内層上に、最外層に使用される難燃性樹脂組成物を押出被覆して、最外層を形成した。その後、再度、照射量：１〜３０Ｍｒａｄ、加速電圧：７５０ｋｅＶで最外層に電子線照射架橋を施した。
【００３３】
（比較例１０）
内層と最外層に表４の組成を用い、内層と最外層に電子線照射架橋を施さない以外は、実施例１と同様の方法で、ノンハロゲン系難燃性多層絶縁電線を得た。
【００３４】
（比較例１１）
内層と最外層に表４の組成を用い、内層に電子線照射架橋を施さずに、最外層を被覆した後に、照射量：５Ｍｒａｄで電子線照射を施す以外は実施例１と同様の方法で、最外層のみを電子線照射架橋したノンハロゲン系難燃性多層絶縁電線を得た。
【００３５】
（実施例１０）
以下の方法により、多層（３層）ノンハロゲン系難燃性多層絶縁電線を得た。
予め、表５の実施例１０の最内層と中間層に用いる各成分（内１）をバンバリーミキサーで溶融混練した後、ペレット化して、表５に示す難燃性樹脂組成物（内層の樹脂組成物）を得た。同様の方法で、実施例１０の最外層の各成分を用いて、難燃性樹脂組成物（最外層の樹脂組成物）を得た。
次に、４０ｍｍφ押出機（Ｌ／Ｄ＝２５）にて、ダイス温度２００℃、以下フィーダー側へ、Ｃ３＝２００℃、Ｃ２＝１９０℃、Ｃ１＝１７０℃、プレヒーター温度＝７０℃の押出温度条件により、導体（錫めっき処理軟銅線、３４本／０．１８ｍｍφ）の上に、外径２．０５ｍｍφとなるように、上記の難燃性樹脂組成物（内層の樹脂組成物）を押出・被覆した。その後、電子線照射架橋設備にて、照射量：５．０Ｍｒａｄ、加速電圧：７５０ｋｅＶで内層に電子線照射架橋を施して、最内層を形成した。
その後、上記の樹脂組成物（内層の樹脂組成物）を用いて、これを中間層として、上記押出機を用いて、ダイス温度２００℃、以下フィーダー側へ、Ｃ３＝２００℃、Ｃ２＝１９０℃、Ｃ１＝１７０℃、プレヒーター温度＝ＯＦＦの押出温度条件により、前記層の上に、樹脂組成物を外径２．８９ｍｍφとなるように押出・被覆した。その後、再度電子線照射架橋設備にて、照射量：５．０Ｍｒａｄ、加速電圧：７５０ｋｅＶで電子線照射架橋を施して、中間層を形成した。
その後、上記の樹脂組成物（最外層の樹脂組成物）を上記押出機を用いて、ダイス温度２００℃、以下フィーダー側へ、Ｃ３＝２００℃、Ｃ２＝１９０℃、Ｃ１＝１７０℃、プレヒーター温度＝ＯＦＦの押出温度条件により、引き落とし法で、外径３．８ｍｍφとなるように押出被覆し、再度電子線照射架橋設備にて、照射量：５．０Ｍｒａｄ、加速電圧：７５０ｋｅＶで最外層に電子線照射架橋を施して、多層（３層）ノンハロゲン系難燃性多層絶縁電線を得た。
【００３６】
（実施例１１〜１９、比較例１２〜２０）
表６〜９の内層に使用される難燃性樹脂組成物の各成分をバンバリーミキサーで溶融・混練した後、ペレット化してコンパウンドを得た。次に、４０ｍｍφ押出機（Ｌ／Ｄ＝２５）にて、ダイス温度２００℃、以下フィーダー側へ、Ｃ３＝２００℃、Ｃ２＝１９０℃、Ｃ１＝１７０℃、プレヒーター温度＝７０℃の押出温度条件により、導体（錫めっき処理軟銅線、３４本／０．１８ｍｍφ）の上に、表６〜９に示されている内層樹脂組成物を外径２．８９ｍｍφとなるように押出・被覆した。その後、電子線照射架橋設備を用いて、加速電圧：７５０ｋｅＶで、表６〜９に示す照射線量：１〜３０Ｍｒａｄの電子線を内層に電子線照射架橋を施した。
その後、表６〜９の最外層に使用される難燃性樹脂組成物を構成する各成分の混合物を、上記押出機を用いて、ダイス温度２００℃、以下フィーダー側へ、Ｃ３＝２００℃、Ｃ２＝１９０℃、Ｃ１＝１７０℃、プレヒーター温度＝ＯＦＦの押出温度条件により、引き落とし法で、外径３．８ｍｍφとなるように内層上に押出被覆して、化学架橋された最外層を形成した。
【００３７】
（比較例２１）
表９の内層に使用される難燃性樹脂組成物の各成分をバンバリーミキサーで溶融・混練した後、ペレット化してコンパウンドを得た。次に、４０ｍｍφ押出機（Ｌ／Ｄ＝２５）にて、ダイス温度２００℃、以下フィーダー側へ、Ｃ３＝２００℃、Ｃ２＝１９０℃、Ｃ１＝１７０℃、プレヒーター温度＝７０℃の押出温度条件により、導体（錫めっき処理軟銅線、３４本／０．１８ｍｍφ）の上に、表９に示されている内層樹脂組成物を外径２．８９ｍｍφとなるように押出・被覆した。内層に架橋処理は施さなかった。
その後、表９の最外層に使用される難燃性樹脂組成物を構成する各成分の混合物を、上記押出機を用いて、ダイス温度２００℃、以下フィーダー側へ、Ｃ３＝２００℃、Ｃ２＝１９０℃、Ｃ１＝１７０℃、プレヒーター温度＝ＯＦＦの押出温度条件により、引き落とし法で、外径３．８ｍｍφとなるように内層上に押出被覆して、最外層を形成した。最外層に架橋処理は施さなかった。
【００３８】
（実施例２０）
以下の方法により、多層（３層）ノンハロゲン系難燃性多層絶縁電線を得た。
予め、表１０の実施例２０の内層の成分（内１）をバンバリーミキサーで溶融混練した後、ペレット化して、内層を構成する難燃性樹脂組成物を得た。また、表１０の最外層に使用される難燃性樹脂組成物を構成する各成分（外１）の混合物を同様にして作製した。
次に、４０ｍｍφ押出機（Ｌ／Ｄ＝２５）にて、ダイス温度２００℃、以下フィーダー側へ、Ｃ３＝２００℃、Ｃ２＝１９０℃、Ｃ１＝１７０℃、プレヒーター温度＝７０℃の押出温度条件により、導体（錫めっき処理軟銅線、３４本／０．１８ｍｍφ）の上に、外径２．０５ｍｍφとなるように、上記内層を構成する難燃性樹脂組成物を押出・被覆した後、照射量：５Ｍｒａｄ、加速電圧：７５０ｋｅＶで最内層に電子線照射架橋を施した。
その後、上記の内層を構成する難燃性樹脂組成物を中間層として、上記押出機を用いて、ダイス温度２００℃、以下フィーダー側へ、Ｃ３＝２００℃、Ｃ２＝１９０℃、Ｃ１＝１７０℃、プレヒーター温度＝ＯＦＦの押出温度条件により、前記層の上に、樹脂組成物を外径２．８９ｍｍφとなるように押出・被覆した後、再度照射量：５Ｍｒａｄ、加速電圧：７５０ｋｅＶで中間層に電子線照射架橋を施した。
その後、上記の最外層に使用される難燃性樹脂組成物を構成する各成分の混合物を、上記押出機で、ダイス温度２００℃、以下フィーダー側へ、Ｃ３＝２００℃、Ｃ２＝１９０℃、Ｃ１＝１７０℃、プレヒーター温度＝ＯＦＦの押出温度条件により、引き落とし法で、外径３．８ｍｍφとなるように中間層上に押出被覆して、最外層を化学架橋して、多層ノンハロゲン系難燃性多層絶縁電線を得た。
【００３９】
得られたノンハロゲン系難燃性多層絶縁電線について、下記に示されているＵＬ１５８１に準拠した試験方法で各種の特性を評価した。
【００４０】
表１〜１０に示す各成分としては、以下のものを用いた。表１〜１０における、エチレン−α−オレフィン共重合体のメルトフローレート（ＭＦＲ）は  ＪＩＳ  Ｋ  ７２１０：１９９９  の条件による値をいう。
（１）エチレン−酢酸ビニル共重合体：Ｖ９０００（商品名、三井・デュポンポリケミカル社製）
（２）エチレン−α−オレフィン共重合体：カーネルＫＳ２４０Ｔ（商品名、日本ポリエ
チレン社製）
（３）エチレン−エチルアクリレート共重合体：ＮＵＣ６５１０（商品名、  日本ユニカー社製）
（４）アクリル酸変性ポリプロピレン：ポリボンドＰ１００２（商品名、ケムチュラ社製）
（５）ブロックポリプロピレン：ノバテックＢＣ８Ａ（商品名、日本ポリプロピレン社製）
（６）マレイン酸変性ポリエチレン：アドテックスＬ６１００Ｍ（商品名、日本ポリエチレン社製）
（７）スチレン系エラストマー：セプトン４０７７（商品名、クラレ社製）
（８）鉱物性オイル：ダイアナプロセスオイルＰＷ９０（商品名、出光興産社製）
（９）ビニルシランカップリング剤で表面処理された水酸化マグネシウム：マグシーズＦＫ６４０（商品名、神島化学工業社製）
（１０）メラミンシヌレート系難燃剤：ＭＣ６０００（商品名、日産化学社製）
（１１）スズ酸亜鉛系難燃助剤：アルカネックスＺＨＳ（商品名、水澤化学工業社製）
（１２）ポリエチレンワックス：ＡＣ−ＰＥ−Ｎｏ．６（商品名、ハネウェル社製）
（１３）シリコーンガム：ＣＦ９１５０（商品名、  東レ・ダウコーニング社製）
（重量平均分子量：１０万以上、２５℃における動粘度：１００万ｃＳｔ）
ここで、シリコーンガムの重量平均分子量と粘度は以下の方法により測定した値である。
（重量平均分子量）
下記条件のＧＰＣ）ゲルーパーミエーション  クロマトグラフ）で測定した。
ＧＰＣ装置：ＨＬＣ−８１２０ＧＰＣ（商品名、東ソー社製）
カラム：ＴＳＫ  ｇｅｌ  ＳｕｐｅｒＨＭ−Ｈ／４０００／Ｈ３０００／Ｈ２０００（商品名、東ソー社製）
流量：０．６ｍｌ／ｍｉｎ
濃度：０．３質量％
注入量：２０μｌ
カラム温度：４０℃
（動粘度）
２５℃で回転粘度計により粘度を測定し、その後、動粘度に換算した。
（１４）オレイン酸アマイド：アーモスリップＣＰ（商品名、ライオン社製）
（１５）架橋助剤：メタクリレート系の架橋助剤、ＮＫエステル３Ｇ（商品名、新中村化学工業社製）
（１６）有機パーオキサイド：２，５−ジメチル−２，５−ジ（ｔ−ブチルペロオキシ）−ヘキサン、パーヘキサ２５Ｂ（商品名、日本油脂社製）
（１７）ヒンダードフェノール系酸化防止剤：イルガノックス１０７６（商品名、チバ・スペシャルティ・ケミカルズ社製）
（１８）  ヒンダードフェノール系金属不活性剤：イルガノックスＭＤ１０２４（商品名、チバ・スペシャルティ・ケミカルズ社製）
【００４１】
＜ノンハロゲン系難燃性多層絶縁電線の試験及び評価＞
１．引張試験
二重絶縁電線から導体を抜き取り、さらに内層と外層を剥離して管状サンプルを準備し、それぞれ標点距離２５ｍｍ、引張速度５００ｍｍ／ｍｉｎで、破断伸び（％）、破断強度（ＭＰａ）を測定した。外層については、破断伸びが１５０％以上を合格、破断強度が１３．７９ＭＰａ以上を合格とした。また、内層については、破断伸びが１５０％以上を合格、破断強度が１０．３ＭＰａ以上を合格とした。
【００４２】
２．老化引張試験
１．の引張試験に用いたサンプルと同等の形状のものを１３６℃の恒温槽内で７日間保持した後、室温で十分に冷却し、それぞれ標点距離２５ｍｍ、引張速度５００ｍｍ／ｍｉｎで、破断伸び（％）及び破断強度（ＭＰａ）を測定した。得られた測定データと、（１）の老化前引張データを用いて、破断伸び残率（％）、破断強度残率（％）を算出した。外層については、破断伸び残率（％）が７０％以上を合格、破断強度残率が８５％以上を合格とした。また、内層については、破断伸び残率（％）が４５％以上を合格、破断強度残率（ＭＰａ）が７０％以上を合格とした。
【００４３】
３．加熱変形試験
ＵＬ１５８１に基づき、内層と最外層の加熱変形を層ごとに測定した。最外層には２５０ｇｆの負荷荷重を、最外層に接する内層には４００ｇｆの負荷荷重を１２０℃の温度下で６０分間与え、各層の試験後の変形率を測定した。測定はｎ＝２で行い、その平均値について、各層とも５０％以下を合格とし、５０％以上を超えるものを不合格とした。
【００４４】
４．垂直燃焼試験ＶＷ−１
多層絶縁電線のサンプル（以下、「内外層一括のサンプル」ともいう。）を、たるみのない状態で張った後、このサンプル上に指示旗、サンプル下に綿を設置した。フードを外した状態で１５ｓｅｃの着火と６０ｓｅｃの離火を５回繰り返した。６０ｓｅｃ以上のサンプルの燃焼、指示旗の燃焼および綿の燃焼の全てが観察されなかったサンプルを合格とした。
【００４５】
５．内層／外層間密着力測定
多層絶縁電線の最外層の端末を５０ｍｍの長さで剥した電線を用意した。最外層の被覆と最外層に接する内層の間に３．０ｍｍφ程度のダイスをセットし、引張試験機を用いて、５０ｍｍ／ｍｉｎの速度で最外層を引き抜いた。その際、計測された荷重を密着力とした。密着力が、２０〜３０Ｎ程度で、引き抜き可能であって、配線の際に容易に外層が外れないものを○と評価した。
【００４６】
【表１】
0005535136.tif 000002
【００４７】
【表２】
0005535136.tif 000003
【００４８】
【表３】
0005535136.tif 000004
【００４９】
【表４】
0005535136.tif 000005
【００５０】
【表５】
0005535136.tif 000006
【００５１】
【表６】
0005535136.tif 000007
【００５２】
【表７】
0005535136.tif 000008
【００５３】
【表８】
0005535136.tif 000009
【００５４】
【表９】
0005535136.tif 000010
【００５５】
【表１０】
0005535136.tif 000011
【００５６】
表１〜１０からわかるように、本発明の多層絶縁電線は、内層と外層の単独でも十分な機械特性を示し、加熱変形試験でも優れた結果を示した。また、難燃性も、内層と外層の密着性も適度な値を示した。内層及び最外層のうち、内層が電子線照射により架橋されている本発明の多層絶縁電線はすべての項目において優れた特性を示した。内層が電子線照射により架橋され、最外層が化学架橋されている場合もすべての項目において優れた特性を示した。内層と最外層が両方とも電子線照射により架橋されている場合も同様であった。また２層からなる場合だけでなく、３層からなる場合も問題は生じず、３層以上からなる多層絶縁電線の場合も同様の優れた効果を示すことがわかった。
これに対して、比較例１、１２では、最外層と内層のエチレン系共重合体の配合量が少なすぎるため、難燃性が不合格であり、比較例２、１３では、逆にエチレン系共重合体の配合量が多すぎるため、密着性が高すぎる結果となった。また比較例３、１４では、最外層と内層のポリプロピレン樹脂が多すぎるため、破断伸びが不合格となった。金属水和物が少なすぎる比較例４、１５は難燃性が不合格であり、金属水和物が多すぎる比較例５、１６は機械特性が低くなった。
また、比較例６、１７では、最外層及び内層に含まれるシリコーンガムが多すぎるため、樹脂組成物の製造が困難な場合があり、押出被覆の際にスクリューが滑って成形性に支障を生じた。さらに、比較例７〜９、１８〜２０からわかるように、シリコーンガムに代えて、他の滑剤を用いてもストリップ加工性に問題が生じた。また、比較例１０、２１からわかるように、内層及び最外層の少なくとも一方にシリコーンガムを含む組成物を用いていても、内層と最外層がいずれも架橋されていない場合は、ストリップ加工性に問題を生じた。また、比較例１０、１１、２１では、内層が電子線架橋されていないため、ストリップ加工性に問題を生じた。
【符号の説明】
【００５７】
１  金属導体
２  内層
３  最外層
４  他の層
１０  一実施形態のノンハロゲン系難燃性多層絶縁電線
２０  別の実施形態のノンハロゲン系難燃性多層絶縁電線
【図１】
0005535136.tif 000012
【図２】
0005535136.tif 000013